【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
イオン交換しうる有機及び無機カチオンにより満たされたカチオン交換能力を有するベータ構造のカチオン交換層状材料を含んでなり、カチオン交換層状材料のイオン交換しうる有機カチオン含量がカチオン交換層状材料のカチオン交換能力の１０−９５％の範囲にある、組成物であって、ベータ構造のカチオン交換層状材料が、（１）有機対無機イオンの類似したモル比を有する交互のギャラリー及び（２）有機対無機イオンの異なるモル比を有する隣接するギャラリー、を含んでなる、組成物。
【請求項２】
有機カチオンがホスホニウム、アルソニウム、スルホニウム、オキソニウム、イミダゾリウム、ベンズイミダゾリウム、イミダゾリニウム、プロトン化アミン、プロトン化アミンオキシド、プロトン化ベタイン、ピリジン、アニリン、ピロ−ル、ピペリジン、ピラゾ−ル、キノリン、イソキノリン、インドール、オキサゾ−ル、ベンズオキサゾ−ル、及びキヌクリジンを含んでなる群から選択される、請求項１の組成物。
【請求項３】
カチオン交換層状材料のイオン交換しうる無機カチオンが水素イオンを含んでなる、請求項１の組成物。
【請求項４】
カチオン交換層状材料の有機カチオン含量がカチオン交換層状材料のカチオン交換能力の５０％以上をなす、請求項１の組成物。
【請求項５】
カチオン交換層状材料がフッ素雲母を含んでなる、請求項１−４のいずれかの組成物。
【請求項６】
有機カチオンがジメチル、ジ−水素化タロ−第４級アンモニウムを含んでなる、請求項１の組成物。
【請求項７】
有機カチオンがジメチル、ジ−水素化タロ−第４級アンモニウムを含んでなる、請求項４の組成物。
【請求項８】
有機カチオンが本質的にジメチル、ジ−水素化タロ−第４級アンモニウムからなる、請求項５の組成物。
【請求項９】
（ａ）ポリマ−９９−５０重量％、及び（ｂ）イオン交換しうる有機及び無機カチオンにより満たされたカチオン交換能力を有するベ−タ構造のカチオン交換層状材料１−３５重量％を含んでなり、カチオン交換層状材料のイオン交換しうる有機カチオン含量がカチオン交換層状材料のカチオン交換能力の１０−９５％の範囲にある、ナノ複合材であって、ベータ構造のカチオン交換層状材料が、（１）有機対無機イオンの類似したモル比を有する交互のギャラリー及び（２）有機対無機イオンの異なるモル比を有する隣接するギャラリー、を含んでなる、ナノ複合材。
【請求項１０】
有機カチオンがホスホニウム、アルソニウム、スルホニウム、オキソニウム、イミダゾリウム、ベンズイミダゾリウム、イミダゾリニウム、プロトン化アミン、プロトン化アミンオキシド、プロトン化ベタイン、ピリジン、アニリン、ピロ−ル、ピペリジン、ピラゾール、キノリン、イソキノリン、インドール、オキサゾ−ル、ベンズオキサゾール、及びキヌクリジンを含んでなる群から選択される、請求項９のナノ複合材。
【請求項１１】
カチオン交換層状材料のイオン交換しうる無機カチオンが水素イオンを含んでなる、請求項９のナノ複合材。
【請求項１２】
カチオン交換層状材料の有機カチオン含量がカチオン交換層状材料のカチオン交換能力の５０％以上をなす、請求項９のナノ複合材。
【請求項１３】
カチオン交換層状材料がフッ素雲母を含んでなる、請求項９−１２のいずれかのナノ複合材。
【請求項１４】
有機カチオンがジメチル、ジ−水素化タロ−第４級アンモニウムを含んでなる、請求項９または１２のナノ複合材。
【請求項１５】
有機カチオンが本質的にジメチル、ジ−水素化タロ−第４級アンモニウムからなる、請求項１３のナノ複合材。
【請求項１６】
ポリマーと相互に分散した熱可塑性弾性体相を更に含んでなる、請求項９のナノ複合材。
【請求項１７】
ポリマ−がポリプロピレンを５０重量％以上含んでなる、請求項１６のナノ複合材。
【手続補正２】
【補正対象書類名】明細書
【補正対象項目名】００３５
【補正方法】変更
【補正の内容】
【００３５】
実施例１０
イオン交換能力がジメチル、ジ−水素化タロ−第４級アンモニウムで本質的に１００％満たされているフッ素雲母を４日間エタノールでソックスレ−抽出する以外対照実施例４の方法を繰り返した。得られたナノ複合材は、ＡＳＴＭ試験法Ｅ−１３５４−９２による燃焼性試験において発火までに７０秒の時間を示した。
本発明の好適な実施の態様は次のとおりである。
１．  イオン交換しうる有機及び無機カチオンにより満たされるカチオン交換能力を有するベ−タ構造のカチオン交換層状材料を含んでなり、カチオン交換層状材料のイオン交換しうる有機カチオン含量がカチオン交換層状材料のカチオン交換能力の１０−９５％の範囲にある、組成物であって、ベータ構造カチオン交換層状材料が、（１）有機対無機イオンの類似したモル比を有する交互のギャラリー及び（２）有機対無機イオンの異なるモル比を有する隣りのギャラリー、を含んでなる、組成物。
２．  有機カチオンがホスホニウム、アルソニウム、スルホニウム、オキソニウム、イミダゾリウム、ベンズイミダゾリウム、イミダゾリニウム、プロトン化アミン、プロトン化アミンオキシド、プロトン化ベタイン、ピリジン、アニリン、ピロ−ル、ピペリジン、ピラゾ−ル、キノリン、イソキノリン、インドール、オキサゾ−ル、ベンズオキサゾ−ル、及びキヌクリジンを含んでなる群から選択される、上記１の組成物。
３．  カチオン交換層状材料のイオン交換しうる無機カチオンが水素イオンを含んでなる、上記１の組成物。
４．  カチオン交換層状材料の有機カチオン含量がカチオン交換層状材料のカチオン交換能力の５０％以上をなす、上記１の組成物。
５．  カチオン交換層状材料の有機カチオン含量がカチオン交換層状材料のカチオン交換能力の７５％以上をなす、上記１の組成物。
６．  カチオン交換層状材料がフッ素雲母を含んでなる、上記１の組成物。
７．  カチオン交換層状材料がフッ素雲母を含んでなる、上記２の組成物。
８．  カチオン交換層状材料がフッ素雲母を含んでなる、上記２の組成物。
９．  カチオン交換層状材料がフッ素雲母を含んでなる、上記３の組成物。
１０．  カチオン交換層状材料がフッ素雲母を含んでなる、上記４の組成物。
１１．  カチオン交換層状材料がフッ素雲母を含んでなる、上記５の組成物。
１２．  有機カチオンがジメチル、ジ−水素化タロ−第４級アンモニウムを含んでなる、上記１の組成物。
１３．  第４級アンモニウム化合物が本質的にジメチル、ジ−水素化タロ−第４級アンモニウムからなる、上記２の組成物。
１４．  有機カチオンがジメチル、ジ−水素化タロ−第４級アンモニウムを含んでなる、上記３の組成物。
１５．  有機カチオンが本質的にジメチル、ジ−水素化タロ−第４級アンモニウムからなる、上記１１の組成物。
１６．  （ａ）ポリマ−９９−５０重量％、及び（ｂ）イオン交換しうる有機及び無機カチオンにより満たされるカチオン交換能力を有するベ−タ構造のカチオン交換層状材料１−３５％を含んでなり、カチオン交換層状材料のイオン交換しうる有機カチオン含量がカチオン交換層状材料のカチオン交換能力の１０−９５％の範囲にある、ナノ複合材であって、ベータ構造カチオン交換層状材料が、（１）有機対無機イオンの類似したモル比を有する交互のギャラリー及び（２）有機対無機イオンの異なるモル比を有する隣りのギャラリー、を含んでなる、ナノ複合材。
１７．  有機カチオンがホスホニウム、アルソニウム、スルホニウム、オキソニウム、イミダゾリウム、ベンズイミダゾリウム、イミダゾリニウム、プロトン化アミン、プロトン化アミンオキシド、プロトン化ベタイン、ピリジン、アニリン、ピロ−ル、ピペリジン、ピラゾ−ル、キノリン、イソキノリン、インドール、オキサゾ−ル、ベンズオキサゾ−ル、及びキヌクリジンを含んでなる群から選択される、上記１６のナノ複合材。
１８．  カチオン交換層状材料のイオン交換しうる無機カチオンが水素イオンを含んでなる、上記１６のナノ複合材。
１９．  カチオン交換層状材料の有機カチオン含量がカチオン交換層状材料のカチオン交換能力の５０％以上をなす、上記１６のナノ複合材。
２０．  カチオン交換層状材料の有機カチオン含量がカチオン交換層状材料のカチオン交換能力の７５％以上をなす、上記１６のナノ複合材。
２１．  カチオン交換層状材料がフッ素雲母を含んでなる、上記１６のナノ複合材。
２２．  カチオン交換層状材料がフッ素雲母を含んでなる、上記１６のナノ複合材。
２３．  カチオン交換層状材料がフッ素雲母を含んでなる、上記１７のナノ複合材。
２４．  カチオン交換層状材料がフッ素雲母を含んでなる、上記１８のナノ複合材。
２５．  カチオン交換層状材料がフッ素雲母を含んでなる、上記１９のナノ複合材。
２６．  カチオン交換層状材料がフッ素雲母を含んでなる、上記２０のナノ複合材。
２７．  有機カチオンがジメチル、ジ−水素化タロ−第４級アンモニウムを含んでなる、上記１６のナノ複合材。
２８．  第４級アンモニウム化合物が本質的にジメチル、ジ−水素化タロ−第４級アンモニウムからなる、上記１６のナノ複合材。
２９．  有機カチオンがジメチル、ジ−水素化タロ−第４級アンモニウムを含んでなる、上記１８のナノ複合材。
３０．  有機カチオンが本質的にジメチル、ジ−水素化タロ−第４級アンモニウムからなる、上記２６のナノ複合材。
３１．  ポリマーと相互に分散した熱可塑性弾性体相を更に含んでなる、上記１６のナノ複合材。
３２．  ポリマ−がポリプロピレンを５０重量％以上含んでなる、上記３１のナノ複合材。